(57)【要約】      （修正有）【課題】  固体または固体の汚れに対して高い吸収性をていする繊維層を提供する。【解決手段】  繊維層４が、フィラメントから成る予備交絡された少なくとも１つのスパンボンドウェブ５及び親水性の繊維から成る少なくとも１つの繊維層から構成される。この繊維層が流体力学的に交絡され、エンボス変形が流体力学的に交絡された繊維層の表面に施される。また，少なくとも１つのスパンボンドウエブの予備交絡は，カレンダー特にエンボスカレンダーを使用して実施される。【選択図】図１
2005120566.tif 000002
【特許請求の範囲】
【請求項１】
フィラメントから成る少なくとも１つの予備交絡スパンボンドウェブ（５，３）及び親水性の繊維から成る少なくとも１つの繊維層（４）から構成された繊維層、特に吸収性の雑巾において、繊維層は、流体力学的に交絡されていて、エンボス変形が、流体力学的に交絡された繊維層（２）の表面に施されている繊維層。
【請求項２】
複数の点状のエンボス変形が、施されていることを特徴とする請求項１に記載の繊維層。
【請求項３】
直線状のエンボス変形が、施されている請求項１又は２に記載の繊維層。
【請求項４】
エンボス変形のエンボスの深さは、 0.1〜５m 、好ましくは 0.5〜３mmである請求項１〜３のいずれか１項に記載の繊維層。
【請求項５】
予備交絡された第２スパンボンドウェブは、予備交絡された第１スパンボンドウェブに使用された親水性の繊維から成る繊維層に使用される請求項１〜４のいずれか１項に記載の繊維層。
【請求項６】
繊維層、特に吸収性の雑巾を製造する方法において、
フィラメントから成る少なくとも１つのスパンボンドウェブ（３，５）が、予備交絡され、
親水性の繊維から成る少なくとも１つの繊維層（４）が、予備交絡されたスパンボンドウェブ（３，５）に使用され、
スパンボンドウェブ（３，５）から成る層及び繊維層（４）が、流体力学的に交絡され、
エンボス変形が、流体力学的に交絡された繊維層（２）の表面に施される方法。
【請求項７】
少なくとも１つのスパンボンドウェブ（３，５）の予備交絡は、カレンダー、特にホットエンボスカレンダーを使用して実施される請求項６に記載の方法。
【請求項８】
予備交絡された第２スパンボンドウェブ（３，５）が、親水性の繊維から成る繊維層（４）に適用され、次いで形成された繊維層（２）が、流体力学的に交絡される請求項６又は７に記載の方法。
【請求項９】
繊維層（２）は、１つのスパンボンドウェブ（３，５）又は複数のスパンボンドウェブ（３，５）から構成され、繊維層（４）は、ウォータージェット処理によって流体力学的に交絡される請求項６〜８のいずれか１項に記載の方法。
【請求項１０】
繊維層（２）は、流体力学的な交絡後に乾燥される請求項６〜９のいずれか１項に記載の方法。
【請求項１１】
エンボス変形は、少なくとも１つの構成されたエンボス面を有するエンボス装置（９）を使用して製造される請求項６〜１０のいずれか１項に記載の方法。
【請求項１２】
エンボス変形は、繊維層（２）の一方の面上で作用する構成されたより硬いエンボス面及び繊維層（２）の他方の面上に配置されたさらなるエンボス面によって施される請求項６〜１１のいずれか１項に記載の方法。
【請求項１３】
エンボス変形は、繊維層（２）上で作用する構成されたエンボス面を有する少なくとも１つのローラーを使用して施される請求項６〜１２のいずれか１項に記載の方法。
【発明の詳細な説明】
【技術分野】
【０００１】
本発明は、フィラメントから成る少なくとも１つのスパンボンドウェブ及び親水性の繊維から成る少なくとも１つの繊維層から構成された繊維層に関する。さらに本発明は、このような繊維層を製造する方法に関する。本発明の繊維層は、特に吸収性の雑巾又は布巾として使用される。
【背景技術】
【０００２】
雑巾として使用され得るいろいろな繊維層が実際に公知である。対応する製造方法も公知である。一般に、カレンダーにかけられる２つのスパンボンドウェブが最初に製造される。次いで、親水性の繊維から成る繊維、好ましくはセルロース繊維の層が、２つのスパンボンドウェブ間に挿入される。次いでこれらの３層から成る繊維層は、ウォータージェットで交絡(consolidation) される。スパンボンドウェブのカレンダーリングの間に形成されたスパンボンドウェブのフィラメント間の結合点（カレンダーポイント）は、ワータージェットの交絡の間にもはや緩まないか又は開かない。これに関しては、繊維層の比較的閉鎖面が得られる。この閉鎖面には、この閉鎖面が摩擦に対してほとんど感知しないという利点がある。この公知の繊維層は、液体に対して十分な能力がある。しかしながら、例えばハウスダストのような固体は繊維層の滑らかな閉鎖面内に浸透しにくい。繊維層が雑巾として使用される場合、固体の汚れが布の前面に押し付けられてこの繊維層の表面によってほとんど拭き取られない。
【０００３】
繊維層の表面が、ウォータージェットの交絡の途中で開けられるか又は構成される。この目的のため、例えばウォータージェットの交絡が、ならい支持部(contoured support) 上で実施される。しかしながらこの処理中では、スパンボンドウェブ面の満足のいく開口は実現できない。さらにウォータージェットの浸透の結果、親水性の繊維が、望まない状態で繊維層から除去される。そのため、公知の繊維層は改良できない。
【発明の開示】
【発明が解決しようとする課題】
【０００４】
本発明の課題は、固体又は固体の汚れに対しても高い吸収性を呈する特に冒頭で述べた種類の繊維層を提供することにある。
【課題を解決するための手段】
【０００５】
この課題は、本発明により、フィラメントから成る予備交絡された少なくとも１つのスパンボンドウェブ及び親水性繊維から成る少なくとも１つの繊維層から構成された特に吸収性の雑巾としての繊維層によって解決される。この場合、繊維層が、流体力学的に交絡される。この場合、エンボス変形が、流体力学的に交絡された繊維層の表面に施される。これらのエンボス変形は、繊維層の表面のさらに適したプラスチック変形であり、したがって永久的な変形である。
【０００６】
本発明の範囲内の用語である繊維層は、親水性の繊維から成る少なくとも１つの繊維層及び少なくとも１つのフィラメント層から構成された多重層生成物又は層を意味する。用語であるフィラメントは、連続した繊維、つまり理論的に無限な長繊維を意味する。スパンボンドウェブが、この長繊維から生成される。フィラメントは、本発明の範囲内では特に熱硬化性樹脂製のフィラメントを意味する。
【０００７】
スパンボンドウェブのフィラメントは、好ましくはポリオレフィン又はポリエステルから成る。１つの実施の形態によれば、スパンボンドウェブのフィラメントは、「ポリエチレン，ポリプロピレン，ポリエチレン・テレフタレート」のグループのうちの少なくとも１つから成る。異なる合成樹脂から成るフィラメントの混合物も使用され得る。本発明の１つの実施の形態によれば、スパンボンドウェブは、多成分繊維又は二成分繊維から成る。本発明の範囲内では、予備交絡されたスパンボンドウェブは、予備交絡され予備変形されたスパンボンドウェブから成る。
【０００８】
親水性の繊維は、水吸収性の繊維から成る。例えばパルプ繊維のような天然セルロース及び／又は人工セルロースから成る繊維が、親水性の繊維として使用され得る。親水性の繊維から成る繊維層は、本発明の繊維層の吸収層を形成する。本発明の実施の形態によれば、親水性の繊維は、少なくとも１つのカード及び／又は少なくとも１つのエアレイド装置を使用する予備交絡スパンボンドウェブに利用される。
【０００９】
本発明のエンボス変改は、少なくとも１つのスパンボンドウェブ又は繊維層の関連するスパンボンドウェブの表面に施される。しかしながら本発明の好適な実施の形態によれば、エンボス変形は、親水性の繊維から成る繊維層内にも施される。本発明の特別な実施の形態によれば、エンボス変形が、１つ（上）のスパンボンドウェブ層から親水性の繊維から成る繊維層を通じて第２（下）のスパンボンドウェブ内に延在する。したがってこのとき、繊維層は、一方の層の面に凹部を有し、対向する他方の層の面に凸部を有する。これらの部部が、エンボス変形を形成する。本発明の実施の形態によれば、複数の点状エンボス変形が、繊維層の表面に施されている。この場合、これらの変形は、規則的に配置された点状エンボス変形でもいいし又は不規則に配置された点状エンボス変形でもよい。本発明の別の実施の形態によれば、直線状のエンボス変形が、繊維層の表面に設けられている。これらの直線状の変形も、規則的に又は不規則的に配置され得る。本発明の１つの実施の形態によれば、繊維層が、点状のエンボス変形と直線状のエンボス変形との双方を表面内に有する。上述したように、エンボス変形は、層又はスパンボンドウェブ面内の凸部及び／又は凹部から構成される。このような凸部又は凹部は、横エッジ及び平らな面に相当する台地部分を有する。本発明の範囲内では、複数のエンボス変形又は凹部及び／又は凸部がそれぞれ、比較的小さい台地面を有する。
【００１０】
エンボス変形のエンボス深さ（又はエンボス高さ）は、最適には 0.1〜5mm 、好ましくは 0.3〜４mm、好ましくは 0.4〜3.5mm 、非常に好ましくは 0.5〜３mmである。したがって、ここでのエンボス深さ又はエンボス高さは、スパンボンドウェブ面からのエンボス変形の台地部分の距離を意味する。本発明の１つの実施の形態によれば、エンボス深さ又はエンボス高さは、スパンボンドウェブの全面にわたって一定化か又はほぼ一定である。本発明の別の実施の形態によれば、異なるエンボス深さ又はエンボス高さのエンボス変形が、スパンボンドウェブの表面にわたって配置されている。
【００１１】
本発明の範囲内では、親水性の繊維から成る繊維層が、２つのスパンボンドウェブ間又はスパンボンドウェブ層間に配置されている。したがって、第１スパンボンドウェブ又は第２予備交絡スパンボンドウェブが、第１予備交絡スパンボンドウェブに適合された親水性の繊維から成る繊維層により適切に適合される。本発明の１つの実施の形態によれば、エンボス変形が、１つのスパンボンドウェブの表面だけに形成される。本発明の好適な実施の形態によれば、エンボス変形が、双方のスパンボンドウェブの面に設けられている。      
【００１２】
本発明の課題は、繊維層、特に吸収性の雑巾を製造する方法である。この場合、フィラメントから成る少なくとも１つのスパンボンドウェブが予備交絡される。この場合、親水性の繊維から成る少なくとも１つの繊維層が、予備交絡されたスパンボンドウェブに適用される。この場合、スパンボンドウェブから成る層及び繊維層が流体力学的に交絡される。この場合、エンボス変形が、流体力学的に交絡された繊維層の表面に施される。
【００１３】
本発明の範囲内では、予備交絡された第２スパンボンドウェブが、親水性の繊維から成る繊維層に適用され、次いでその結果の繊維層が流体力学的に交絡される。したがって、親水性の繊維から成る繊維層が、２つのスパンボンドウェブ間又はスパンボンドウェブ層間に最適に位置される。
【００１４】
本発明の好適な実施の形態によれば、少なくとも１つのスパンボンドウェブの予備交絡が、カレンダー、特にホットエンボスカレンダーを使用して実施される。
【００１５】
本発明の範囲内では、１つのスパンボンドウェブ又は複数のスパンボンドウェブから成る繊維層及び繊維層が、ウォータージェット処理によって流体力学的に交絡される。細かくて非常に速いジェット又は高圧な水のジェットが、ウォータージェット交絡又はウォータージェットニードリングの間に繊維層又はスパンボンドウェブを交絡する。
【００１６】
本発明の範囲内では、繊維層が流体力学的な交絡後に乾燥される。繊維層のこの乾燥は、少なくとも１つの乾燥機内で実施される。この乾燥機は、例えばドラム乾燥機として構成される。本発明の１つの実施の形態によれば、エンボス変形は、流体力学的な交絡後で繊維層の乾燥前に繊維層の表面に施される。換言すれば、エンボス変形は、まだ湿っている繊維層内に施される。本発明の別の実施の形態によれば、エンボス変形は、乾燥の間に又は乾燥機内で施され得る。したがって、例えばエンボス変形は、繊維層の部分的に乾燥した状態で２つの乾燥ドラム間に施される。本発明の方法のさらなる実施の形態によれば、エンボス変形は、繊維層の乾燥後に又は乾燥機の後方で繊維層の表面に施される。
【００１７】
しかしながら、独立したステップでエンボス変形を繊維層内に施すことも、基本的に本発明の範囲内である。このとき、エンボス変形は、繊維層又は雑巾の連続製造過程の一部として実施されない。このオフライン製造は、繊維層の連続製造に介入することなしに、少量の繊維層を製造することを可能にする。この繊維層は、エンボス変形をオフラインで施す前に好ましくは湿らされる。
【００１８】
エンボス変形を施す時間（つまり、乾燥又はオフラインの前，間又は後）に応じて、繊維層の温度及び湿度又は残留湿度が異なる。その結果、繊維又はフィラメント間の関数値が変化する。本発明の範囲内では、繊維層の表面又はスパンボンドウェブの表面が合成樹脂的に変形するという条件で、本発明の方法又はエンボス変形の製造が実施される。エンボス変形は、湿らされた雑巾として繊維層を使用した後も保持されなければならない。
【００１９】
本発明の範囲内では、例えばラテックスのような結合剤が繊維層又はスパンボンドウェブ中に含有され及び／又は例えばポリエチレンのような低溶融の熱可塑性樹脂から成る結合繊維が添加される。さらに本発明の範囲内では、エンボス変形後に、エンボス変形の間に得られた構造を安定化するため、結合剤及び／又は結合繊維の活性又は熱活性が起きる。この活性に対して例えば 100℃以上の高温に加熱される場合、エンボス変形は、好ましくは乾燥の前又は後に実施される。こうして、繊維層を２回以上加熱することが阻止される。
【００２０】
上述した本発明の好適な実施の形態によれば、繊維層のエンボス変形が、乾燥の間により好適には乾燥機内で繊維層の半乾燥状態で実施される。この実施の形態では、乾燥過程の熱が、繊維層を予備過熱するために使用される。その結果、ウェブ層の効果的な変形が可能である。まだ湿っている親水性の繊維が、エンボス変形の間に共に変形される場合、亀裂の危険が低減する。雑巾のエンボス構造が、親水性の繊維の引き続く最終乾燥の間に固定される。
【００２１】
本発明の範囲内では、エンボス変形が、少なくとも１つの構造化されたエンボス面を有するエンボス装置を使用して施される。エンボス変形は、好ましくは繊維層の一方の面で作用するより硬い構成されたエンボス面及び繊維層の他方の面に配置されたより柔らかいエンボス面を使用して施される。構成されたより硬いエンボス面は、繊維層に係合してより柔らかいエンボス面にプレスされる。このとき、繊維層の一方の面は凹部をなす一方で、繊維層の他方の面は凸部をなす。
【００２２】
本発明の実施の形態によれば、繊維層内へのエンボス変形の形成は、２つのロール間で実施される。この場合、２つのローラーのうちの１つのローラーが構成された面を有する。構成された面又は構成されたエンボス面は、本発明の範囲内では特にエンボス部材が面から突出する面を意味する。これらのエンボス部材は、好ましくはノブ及び／又はクロス片として構成される。したがってエンボス変形は、繊維層上で作用する構成されたエンボス面を有する少なくとも１つのローラーを使用してより適切に施される。構成されたエンボス面を有するローラーは、好ましくはスチールローラーである。好適な実施の形態によれば、繊維層が、２つのローラー間に誘導される。この場合、第１ローラーは、構成されたエンボス面を有するスチールローラーである。第２ローラーは、より柔らかい面、好ましくはゴム面を有するローラーである。このとき、スチールローラーの構成されたエンボス面が、第２ローラーのゴム面にプレスされる。
【００２３】
本発明の別の実施の形態によれば、繊維層が、金属製の２つのローラー間に、特に２つのスチールローラー間に誘導される。この場合、エンボス部材又はエンボス凸部が、他方のローラーの対応するエンボス凹部に係合するか又は覆おうように、これらのローラーは好適に構成されている。さらに好ましくは、２つのローラーの各々がエンボス凸部及び凹部を有する。一方のローラーのエンボス凸部が、他方のローラーのエンボス凹部に割り当てられている。このとき、このエンボス装置によって製造された繊維層は、凸部及び凹部を各面に有する。
【００２４】
以下に、図面に基づいて本発明の実施の形態を詳しく説明する。図は、本発明の方法を実施する装置の概略図である。
【発明を実施するための最良の形態】
【００２５】
繊維層２が、ベルトコンベヤ、例えば搬送ベルト２上で矢印の方向に搬送される。繊維層２は、搬送ベルト１上に直接設置された第１スパンボンドウェブ３，この第１スパンボンドウェブ上に配置された親水性の繊維から成る繊維層４及びこの繊維層４上に配置された第２スパンボンドウェブ５から構成される。本発明の１つの実施の形態によれば、繊維層２は、オンラインで製造され得る。この場合、第１スパンボンドウェブ３のフィラメント最初に搬送ベルト１上に設置され、繊維層４が適用され、その後に第２スパンボンドウェブ５が繊維層４上に設置される。しかしながら本発明の好適な実施の形態によれば、この作業はオフラインで実施される。スパンボンドウェブ３，５が、既に製造されて予備交絡される。そしてスパンボンドウェブ３，５が、繊維層４と結合される。
【００２６】
次いで生成された繊維層２は、交絡ステーション７内で流体力学的に交絡される。その後、交絡された繊維層２は乾燥される。この目的のため、交絡された繊維層２は第１乾燥ステージ８に供給される。この第１乾燥供給ステージ８は、例えばドラム乾燥機から構成される。次いで繊維層２は、まだ完全に乾燥してないか又は半乾燥の状態でエンボス装置９内でエンボス変形される。このエンボス装置９は、構成されたスチールローラーから構成される。このスチールローラーは、対向するゴムローラーに係合する。この場合、繊維層２が、２つのローラー間に誘導される。この繊維層２は、エンボス変形後に第２乾燥ステージ１０に送られる。この第２乾燥ステージ１０も、例えばドラム乾燥機から構成される。繊維層２が、ここでより適切に最終乾燥される。
【００２７】
本発明の繊維層は、固体を吸収する能力が著しく向上している。固体の汚れ粒子、例えば塵の粒子が、雑巾として利用される繊維層で拭き取られる。本発明の繊維層は、本発明の方法を使用して簡単にかつ安価に製造され得る。さらに、エンボス変形を繊維層に施すことによって、雑巾の美観又はデザインが得られる。この目的のため、エンボス変形は、いろいろに変更され組み合わされ得る。その結果、視覚的に非常に興味を引き付ける製品が得られる。
【図面の簡単な説明】
【００２８】
【図１】本発明の方法を実施する装置の概略図である。
【符号の説明】
【００２９】
１  コンベヤベルト
２  流体力学的に交絡された繊維層
３  スパンボンドウェブ
４  繊維層
５  スパンボンドウェブ
７  交絡ステーション
８  第１乾燥ステージ
９  エンボス装置
１０  第２乾燥装置
【図１】
2005120566.tif 000003